(57)【要約】【課題】ボリューム感があり、しかも多量の汗が蒸散移行し、金属製のベッドの温度変化によってベッドに結露が発生したり、カビが発生するのを抑制できる。また、車輌等の内装材として使用するシートクッション材や緩衝材で多量の汗によるべたつき感を軽減するクッション材を提供すること。【解決手段】ポリエステル短繊維よりなる繊維構造体が少なくとも一ヵ所に吸水及び／又は吸湿性能を有するシート層を有することを特徴とする繊維成形体。【選択図】なし【特許請求の範囲】
【請求項１】
ポリエステル短繊維よりなる繊維構造体が少なくとも一ヵ所に吸水及び／又は吸湿性能を有するシート層を有することを特徴とする繊維成形体。
【請求項２】
該繊維構造体が、（Ａ）ポリエステル繊維と（Ｂ）鞘に芯より融点が低い低融点成分を使用した芯鞘型複合繊維とを混綿したカードウェブを積層した後に熱処理して形成された不織布構造体であって、立体的に連続した繊維の交絡部が上記芯鞘型複合繊維の鞘部の溶融によって融着されてなる請求項１記載の繊維成形体。
【請求項３】
吸水及び／又は吸湿性能を有するシート層が、２種類以上の短繊維集合体からなり、該短繊維集合体が少なくとも吸水性繊維及び／又は吸湿性繊維を含んでおり、目付けが３０〜１０００ｇ／ｍ２であることを特徴とする請求項１〜２記載の繊維成形体。
【請求項４】
吸水及び／又は吸湿性能を有するシート層が、少なくとも熱接着性繊維と吸水性繊維及び／又は吸湿性繊維を含んでいることを特徴とする請求項１〜３記載の繊維成形体。
【請求項５】
吸水及び／又は吸湿性能を有するシート層が、キルティング加工されたシートであることを特徴とする請求項１〜４記載の繊維成形体。
【請求項６】
該繊維成形体が、厚さ３０〜３００ｍｍ、密度０．０２〜０．１０ｇ／ｃｍ３である請求項１〜５記載のクッション材。
【請求項７】
該繊維成形体が、厚さ５〜２０ｍｍ、密度０．０５〜０．２０ｇ／ｃｍ３である請求項１〜５記載の車両用シートクッションカバー材。
【請求項８】
吸水及び／又は吸湿性能を有するシート層を有することを特徴とする繊維成形体を製造する際に、少なくとも一ヵ所に吸水及び／又は吸湿性能を有するシートを積層し、これを加熱処理することにより該シートの両側の繊維構造体と一体化させる事を特徴とする繊維成形体の製法。
【請求項９】
吸水及び／又は吸湿性能を有するシート層を有することを特徴とする繊維成形体を製造する際に、少なくとも一ヵ所に吸水及び／又は吸湿性能を有するシートを積層し、これをニードルパンチすることにより該シートの両側の繊維構造体と一体化させる事を特徴とする繊維成形体の製法。
【発明の詳細な説明】
【技術分野】
【０００１】
本発明は、複合繊維を使用した繊維成形体であって、特にベッド用のマットレスに使用される。或いは車輌等の内装材として使用できるクッション材や緩衝材または、シートクッションカバーに関するものである。
【背景技術】
【０００２】
ポリエステル繊維製のクッション材は種々開発されており、特開平２−１５４０５０号では、蒸熱処理による低融点繊維の溶融によって、交絡部を融着した製品が開示されている。これは、混綿した芯鞘型繊維の鞘部の低融点繊維の溶融によって、交絡部の固定ができるため、クッション性が良好で比較的安定した製品を得ることができるものである。
【０００３】
また、特開平１０−２１５９８４号には、巻縮ステープルによって構成したランダムウェブにニードル加工を施して平板状に加工すると共に、波形板形状に形成して形状保持し、伸縮性を有する布部材によって被うと共に長手方向に縫製する構成としたことを特徴とする伸縮マットレスが記載されている。
【０００４】
しかし、これらのマットレスは、病院や在宅介護用に金属製のベッドに使用された場合、患者から発生する多量の汗が蒸散移行し、金属製のベッドの温度変化によってベッドに結露が発生したり、カビが発生することもあった。
【０００５】
【特許文献１】特開平２−１５４０５０号公報
【特許文献２】特開平１０−２１５９８４号公報
【発明の開示】
【発明が解決しようとする課題】
【０００６】
本発明は、このような従来技術の欠点を解消すべく、ポリエステル繊維からなるクッション材であって、ベッド用マットレスとしても使用でき、ボリューム感があり、しかも多量の汗が蒸散移行し、金属製のベッドの温度変化によってベッドに結露が発生したり、カビが発生するのを抑制できる。また、車輌等の内装材として使用するシートクッション材や緩衝材で多量の汗によるべたつき感を軽減するクッション材やそのカバーを提供することを課題とする。
【課題を解決するための手段】
【０００７】
上記目的を達成するため、本発明の請求項１にかかる発明は、ポリエステル短繊維よりなる繊維構造体が少なくとも一ヵ所に吸水及び／又は吸湿性能を有するシート層を有することを特徴とする繊維成形体である。
【０００８】
本発明の請求項２にかかる発明は、（Ａ）ポリエステル繊維と（Ｂ）鞘に芯より融点が低い低融点成分を使用した芯鞘型複合繊維とを混綿したカードウェブを積層した後に熱処理して形成された不織布構造体であって、立体的に連続した繊維の交絡部が上記芯鞘型複合繊維の鞘部の溶融によって融着されてなる繊維成形体である。
【０００９】
本発明の請求項３にかかる発明は、吸水及び／又は吸湿性能を有するシート層が、２種類以上の短繊維集合体からなり、該短繊維集合体が少なくとも吸湿性繊維及び／又は吸水性繊維を含んでおり、目付けが３０〜１０００ｇ／ｍ２であることを特徴とする繊維成形
体である。
【００１０】
本発明の請求項４にかかる発明は、吸水及び／又は吸湿性能を有するシート層が、少なくとも熱接着性繊維と吸湿性繊維及び／又は吸水性繊維を含んでいることを特徴とする繊維成形体である。
【００１１】
本発明の請求項５にかかる発明は、吸水及び／又は吸湿性能を有するシート層が、キルティング加工されたシートであることを特徴とする繊維成形体である。
【００１２】
本発明の請求項６にかかる発明は、厚さ３０〜３００ｍｍ、密度０．０２〜０．１０ｇ／ｃｍ３である上記記載のクッション材である。
【００１３】
本発明の請求項７にかかる発明は、厚さ５〜２０ｍｍ、密度０．０５〜０．２０ｇ／ｃｍ３である上記記載の車両用シートクッションカバー材である。
【００１４】
本発明の請求項８にかかる発明は、吸水及び／又は吸湿性能を有するシート層を有することを特徴とする繊維成形体を製造する際に、少なくとも一ヵ所に吸水及び／又は吸湿性能を有するシートを積層し、これを加熱処理することにより該シートの両側の繊維構造体と一体化させる事を特徴とする繊維成形体の製法である。
【００１５】
本発明の請求項９にかかる発明は、吸水及び／又は吸湿性能を有するシート層を有することを特徴とする繊維成形体を製造する際に、少なくとも一ヵ所に吸水及び／又は吸湿性能を有するシートを積層し、これをニードルパンチすることにより該シートの両側の繊維構造体と一体化させる事を特徴とする繊維成形体の製法である。
【発明の効果】
【００１６】
本発明によれば、体から出る汗等の水分がマットを通過してベッド本体の床板面に達し、室内の気温の変化によって温度の下がったベッド本体の床板面上に結露が発生することを防止することができるベッドマットを得ることができる。また、車両用内装材のクッション材や緩衝材では、汗によるべとつき感なく、快適に使用できる。
【発明を実施するための最良の形態】
【００１７】
本発明である、ポリエステル短繊維よりなる繊維構造体が少なくとも一ヵ所に吸水及び／又は吸湿性能を有するシート層を有することを特徴とする繊維成形体、いわゆるクッション材であって、ベッド用マットレスとしても使用でき、ボリューム感があり、しかも多量の汗が蒸散移行し、金属製のベッドの温度変化によってベッドに結露が発生したり、カビが発生するのを抑制できるクッション材や多量の汗によるべたつき感を軽減する車輌等の内装材として使用するシートクッション材、や緩衝材を以下に説明する。まず、かかるクッション材や緩衝材を構成する繊維について説明する。
【００１８】
クッション材や緩衝材を構成する（Ａ）のポリエステル繊維としては、通常のポリエチレンテレフタレート、ポリヘキサメチレンテレフタレート、ポリテトラメチレンテレフタレート、ポリ１，４−ジメチルシクロヘキサンテレフタレート、ポリヒドロラクトンまたはこれらの共重合エステルやコンジュゲートスピニングによる複合繊維などがいずれも使用できる。熱収縮率の異なる２種のポリマーからなるサイドバイサイド型複合繊維は、スパイラル状捲縮を発現し、立体構造をとるので好ましく、特に、中空率５〜３０％の中空糸が好ましい。また、繊度は３〜１００ｄｔｅｘで、カット長は２５〜１５０ｍｍのものを使用するのが好ましい。
【００１９】
次に、（Ｂ）の芯鞘型複合繊維としては、芯に通常のポリエステル繊維成分を使用し、
鞘に低融点ポリエステル、ポリオレフィン、ポリアミドなどを、芯成分と鞘成分の融点の差が３０℃以上となるように組み合わせて製造した複合繊維がいずれも使用できる。繊度２〜２０ｄｔｅｘ、カット長２５〜７６ｍｍのものを使用するのが好ましい。
【００２０】
また、（Ｂ）の芯鞘型複合繊維の鞘成分としては、特に、低融点ポリエステルの使用が好ましいが、この種のポリエステルは、アジピン酸、セバシン酸などの脂肪族ジカルボン酸類、フタル酸、イソフタル酸、ナフタリンジカルボン酸などの芳香族ジカルボン酸類および／またはヘキサヒドロテレフタル酸、へキサヒドロイソフタル酸などの脂環式ジカルボン酸類と、ジエチレングリコール、ポリエチレングリコール、プロピレングリコール、パラキシリレングリコールなどの脂肪族や脂環式ジオール類とを所定数含有し、所望に応じてパラヒドロキシ安息香酸などのオキシ酸類を添加した共重合エステルであり、例えばテレフタル酸とエチレングリコールに、イソフタル酸および１，６−ヘキサンジオールを添加共重合させたポリエステルなどが例示される。
【００２１】
また、本発明のクッション材において、（Ａ）繊維と（Ｂ）繊維とを重量比で９５：５〜４０：６０という割合で混綿することが好ましい。更に好ましくは、９０：１０〜７０：３０という割合で混綿することが好ましい。これは、（Ｂ）繊維が１０〜３０％で使用するのがクッション性、ソフト性（硬さ）等の物性上好適であるからである。
【００２２】
本発明では、構成する繊維主体として、中空糸を使用するのが好ましいが、これは、ウェブの繊維方向が不規則に絡み合い、芯鞘型複合繊維の低融点成分と交絡部で融着接合されて立体的な構造となり、繰り返し圧縮荷重による歪みが非常に小さい製品となるためである。
【００２３】
本発明で使用する吸水及び／又は吸湿性能を有するシートにおいて、本発明に用いる吸水性繊維とは生理食塩水に対する吸水倍率が自重の１０倍以上の吸水性能を有するものであり、例えばセルロース系繊維、パルプ繊維等の天然繊維、架橋アクリル酸ナトリウム塩系繊維、アクリル繊維の表面を架橋処理後加水分解した架橋アクリル系繊維等の合成繊維あるいは吸水性物質を含有させた繊維等が挙げられる。これらの繊維は単独で用いてもよいし、二種以上を混合して用いてもよい。
【００２４】
吸水性繊維の混率は任意であり、使用する繊維の吸水性能や強度に合わせて使用することができるが、短繊維集合体としての形態保持性や強度の観点から５〜５０重量％の範囲が好ましい。さらに好ましくは１０〜４０重量％である。
【００２５】
本発明に用いる吸湿性繊維とは２０℃、相対湿度８０％の条件下で１０重量％以上の吸湿性能を有するものであり、例えばとしてはシルク、ウール等の天然繊維、架橋アクリル酸ナトリウム塩系繊維、アクリル繊維の表面を架橋処理後加水分解した架橋アクリル系繊維等の合成繊維等が挙げられる。これらの繊維は単独で用いてもよいし、二種以上を混合して用いてもよい。
【００２６】
吸湿性繊維の混率は任意であり、使用する繊維の吸湿性能や強度に合わせて使用することができるが、短繊維集合体としての形態保持性や強度の観点から５〜５０重量％の範囲が好ましい。さらに好ましくは１０〜４０重量％である。
【００２７】
本発明の短繊維集合体には吸湿性繊維と吸水性繊維以外の繊維も混用することができる。これらの繊維の種類は特に限定しない。合成繊維、天然繊維、再生繊維等、全ての繊維を使用することができる。また、中空繊維、難燃繊維、消臭繊維、防カビ繊維等の機能性繊維を使用することにより、それぞれの機能を付与することもできる。
【００２８】
本発明で使用する吸水及び／又は吸湿性能を有するシートにおいて、少なくとも熱接着性繊維と吸水性繊維及び／又は吸湿性繊維を含んでいることが望ましい。熱接着性繊維を有することにより、シートを挿入し熱による加工を行なう場合にマット本体との接着が良好となるからである。
【００２９】
本発明で使用する吸水及び／又は吸湿性能を有するシート層は、キルティング加工されたシートであっても良い。吸水繊維や吸湿繊維は強度的に弱い場合があり、そのような強度の弱い繊維で構成したシートを挿入したクッション材を折り曲げたり、洗浄したりした場合に繊維の脱落が発生する。キルティング加工したシートであれば、キルティング内で繊維の脱落を止める事ができる。
【００３０】
本発明の繊維成形体は、ポリエステル繊維を開繊しカードをしたウエブの間に吸水及び／又は吸湿性能を有するシートを積層して、ニードルパンチで交絡して一体化することにより製造される。
【００３１】
また、本発明の繊維成形体は、（Ａ）ポリエステル繊維と（Ｂ）鞘に芯より融点が低い低融点成分を使用した芯鞘型複合繊維とを混綿したウエブを、遠赤外線や熱風ヒータ等で仮融着し、所定の密度および厚さに応じて積層して繊維構造体とする。この繊維構造体の間に吸水及び／又は吸湿性能を有するシートを積層して、熱処理して繊維間を芯鞘繊維の鞘部の溶融により主体繊維と相互に融着するという方法によって製造される。熱処理による製造方法は、ベッドマット等厚みの大きい製品のように、上記ニードルパンチで交絡できない場合に特に有効である。熱処理方法は、遠赤外線や熱風ヒータや蒸気釜によることが出来、特に限定はしない。
【００３２】
また、本発明の繊維成形体は、（Ａ）ポリエステル繊維と（Ｂ）鞘に芯より融点が低い低融点成分を使用した芯鞘型複合繊維とを混綿して得られた低目付のカードウェブの表面を、遠赤外線または熱風ヒータで仮融着し、所定の密度および厚さに応じて構成し、吸水及び／又は吸湿性能を有するシートを少なくとも一ヵ所に挿入した後に蒸気釜に入れ、この蒸気釜内部を５０Ｔｏｒｒ以下に減圧した後に一定時間湿熱処理し、その後冷却乾燥するという、２段階熱処理法によって製造される。
【００３３】
このような構成および２段階熱処理法では、繊維構造体の内層部まで均一に融着されて密度分布が均一になり、全体に風合いよく、外観も優れた製品を効率よく製造することができる。
【００３４】
例えば、厚さ２０ｍｍ以上、特に４０ｍｍ以上というようなベッド用マットレスに適した厚い繊維構造体であっても、所望の密度で、しかも密度のばらつきの少ない製品を容易に得ることができる。また、高分子計器製硬度計アスカーＦ型で硬さ１０度以上であるクッション材も安定して製造することができる。
【００３５】
上記熱処理は、上記積層されたカードウェブを上下２枚のプレート間に圧縮保持させ、加熱する。また、上下２枚のプレートにはその不織布が当設する面に２０〜５０ｍｍ間隔に深さ１０〜２０ｍｍ程度の刃を設けておくと好ましい。この刃により不織布表面に切り込みが設けられ、この切り込みにより屈曲性に優れたクッション材を製造することができる。
【実施例】
【００３６】
以下、本発明を実施例により詳しく説明するが、本発明はこれに限定されるものではない。
【００３７】
（実施例１）
生理食塩水に対する吸水倍率が自重の５０倍である東洋紡績（株）製吸水性繊維「ランシール」（５．６ｄｔｅｘ、５１ｍｍ）３０重量％と２０℃、相対湿度８０％の条件下での吸湿率が５５重量％である東洋紡績（株）製吸湿性繊維「モイスケアー」（４．４ｄｔｅｘ、５０ｍｍ）３０重量％およびレギュラーポリエステル繊維（４．４ｄｔｅｘ、５１ｍｍ）４０重量％を混綿し、カーディング、クロスレイ、ニードルパンチによる通常の処理を施し、目付け８００ｇ／ｍ２、厚さ５ｍｍの不織布シート（Ｃ）（縦６０ｃｍ、横６０ｃｍ）を作製した。
【００３８】
次いで、カネボウ合繊（株）製ポリエチレンテレフタレート（ＰＥＴ）中空サイドバイサイド型コンジュゲート短繊維Ｈ５８８（６．６ｄｔｅｘ、５１ｍｍ）を８０％、熱融着繊維としてユニチカファイバー（株）製共重合ＰＥＴ短繊維４０８０（３．３ｄｔｅｘ、５１ｍｍ）２０％を開繊、混綿し、カード機、クロスレイヤー処理を行った。引続き試料の両面側から１４０〜２００℃加熱処理を施し、さらに加熱処理ゾーン出口にてローラで不織布を圧縮して厚さを調節して目付け６００ｇ／ｍ２、厚さ１５ｍｍの不織布構造体（Ｄ）を得た。
【００３９】
この不織布構造体（Ｄ）６枚の中間層に、上記不織布シート（Ｃ）を挿入して積層された不織布構造体を上下２枚のプレート間１００ｍｍの間に圧縮保持させ、加熱成形した。また、上下２枚のプレートにはその不織布が当設する面に５０ｍｍ間隔に深さ１５ｍｍの刃を設けておく。この刃により不織布表面に切り込みが設けられ、この切り込みにより屈曲性に優れたマットレス（縦１９０ｃｍ、横９０ｃｍ）を製造することができた。
【００４０】
（実施例２）
生理食塩水に対する吸水倍率が自重の４５倍、２０℃、相対湿度８０％の条件下での吸湿率が８５重量％であるカネボウ合繊（株）製吸水・吸湿性繊維「ベルオアシス」（１０ｄｔｅｘ、５１ｍｍ）４０重量％とレギュラーポリエステル繊維（４．４ｄｔｅｘ、５１ｍｍ）６０重量％を混綿し、カーディング、クロスレイ、ニードルパンチによる通常の処理を施し、目付け５００ｇ／ｍ２、厚さ４ｍｍの吸水及び／又は吸湿性不織布を作製した。次に、目付け１００ｇ／ｍ２の表皮用ポリエステル織布を上記吸水及び／又は吸湿性不織布の両面に置いてキルティング加工により一体化し、吸水吸湿性シート（Ｃ）（縦９０ｃｍ、横６０ｃｍ）を得た。
【００４１】
次いで、カネボウ合繊（株）製ポリエチレンテレフタレート（ＰＥＴ）中空サイドバイサイド型コンジュゲート短繊維Ｈ５８８（１５ｄｔｅｘ、５１ｍｍ）を８０％、熱融着繊維としてユニチカファイバー（株）製共重合ＰＥＴ短繊維４０８０（３．３ｄｔｅｘ、５１ｍｍ）２０％を開繊、混綿し、カード機、クロスレイヤー処理を行った。引続き試料の両面側から１４０〜２００℃加熱処理を施し、さらに加熱処理ゾーン出口にてローラで不織布を圧縮して厚さを調節して目付け５００ｇ／ｍ２、厚さ２０ｍｍの不織布構造体（Ｄ）を得た。
【００４２】
この不織布構造体（Ｄ）６枚の中間層に、上記吸水及び／又は吸湿性シート（Ｃ）を挿入して積層された不織布構造体を上下２枚のプレート間１００ｍｍの間に圧縮保持させ、加熱成形した。また、上下２枚のプレートにはその不織布が当設する面に１００ｍｍ間隔に深さ１５ｍｍの刃を設けておく。この刃により不織布表面に切り込みが設けられ、この切り込みにより屈曲性に優れたマットレス（縦１９６ｃｍ、横９０ｃｍ）を製造することができた。
【００４３】
（実施例３）
生理食塩水に対する吸水倍率が自重の４５倍、２０℃、相対湿度８０％の条件下での吸
湿率が８５重量％であるカネボウ合繊（株）製吸水・吸湿性繊維「ベルオアシス」（１０ｄｔｅｘ、５１ｍｍ）４０重量％とレギュラーポリエステル繊維（４．４ｄｔｅｘ、５１ｍｍ）６０重量％を混綿し、カーディング、クロスレイ、ニードルパンチによる通常の処理を施し、目付け５００ｇ／ｍ２、厚さ４ｍｍの不織布を作製した。また、レギュラーポリエステル繊維（４．４ｄｔｅｘ、５１ｍｍ）１００重量％をカーディング、クロスレイ、ニードルパンチによる通常の処理を施し、目付け１００ｇ／ｍ２、厚さ２ｍｍの表皮層用不織布を作製した。これらの表皮層用不織布を吸水及び／又は吸湿性不織布の両面に置いてニードルパンチにより積層一体化し、三層構造の吸水及び／又は吸湿性不織布シート（Ｃ）（縦９０ｃｍ、横６０ｃｍ）を得た。
【００４４】
次いで、カネボウ合繊（株）製ポリエチレンテレフタレート（ＰＥＴ）中空サイドバイサイド型コンジュゲート短繊維Ｈ５８８（６．６ｄｔｅｘ、５１ｍｍ）を８０％、熱融着繊維としてユニチカファイバー（株）製共重合ＰＥＴ短繊維４０８０（３．３ｄｔｅｘ、５１ｍｍ）２０％を開繊、混綿し、カード機、クロスレイヤー処理を行った。引続き試料の両面側から１４０〜２００℃加熱処理を施し、さらに加熱処理ゾーン出口にてローラで不織布を圧縮して厚さを調節して目付け５００ｇ／ｍ２、厚さ１５ｍｍの不織布構造体（Ｄ）を得た。
【００４５】
この不織布構造体（Ｄ）６枚の中間層に、上記吸水及び／又は吸湿性不織布シート（Ｃ）を挿入して積層された不織布構造体を上下２枚のプレート間８０ｍｍの間に圧縮保持させ、加熱成形した。また、上下２枚のプレートにはその不織布が当設する面に１００ｍｍ間隔に深さ１５ｍｍの刃を設けておく。この刃により不織布表面に切り込みが設けられ、この切り込みにより屈曲性に優れたマットレス（縦１９０ｃｍ、横９０ｃｍ）を製造することができた。
【００４６】
（実施例４）
生理食塩水に対する吸水倍率が自重の５０倍である東洋紡績（株）製吸水性繊維「ランシール」（５．６ｄｔｅｘ、５１ｍｍ）２０重量％と２０℃、相対湿度８０％の条件下での吸湿率が５５重量％である東洋紡績（株）製吸湿性繊維「モイスケアー」（４．４ｄｔｅｘ、５０ｍｍ）４０重量％およびレギュラーポリエステル繊維（４．４ｄｔｅｘ、５１ｍｍ）４０重量％を混綿し、カーディング、クロスレイ、ニードルパンチによる通常の処理を施し、目付け４００ｇ／ｍ２、厚さ２ｍｍの吸水及び／又は吸湿性不織布シート（Ｃ）（縦１８０ｃｍ、横４０ｃｍ）を作製した。
【００４７】
次いで、カネボウ合繊（株）製ポリエチレンテレフタレート（ＰＥＴ）中空サイドバイサイド型コンジュゲート短繊維Ｈ５８８（６．６ｄｔｅｘ、５１ｍｍ）を３０％、レギュラーポリエステル繊維（４．４ｄｔｅｘ、５１ｍｍ）４０重量％、熱融着繊維としてユニチカファイバー（株）製共重合ＰＥＴ短繊維４０８０（３．３ｄｔｅｘ、５１ｍｍ）３０％を開繊、混綿し、カード機、クロスレイヤー処理を行った。引続き試料の両面側からニードルパンチを施し、目付け８００ｇ／ｍ２、厚さ５ｍｍの不織布構造体（Ｄ）を得た。
【００４８】
この不織布構造体（Ｄ）２枚の中間層に、上記吸水及び／又は吸湿性不織布シート（Ｃ）を挿入して積層させた試料の両面側からニードルパンチを施し、車両用シートクッションカバー（縦１９０ｃｍ、横５０ｃｍ）を製造することができた。
【００４９】
（比較例１）
カネボウ合繊（株）製ポリエチレンテレフタレート（ＰＥＴ）中空サイドバイサイド型コンジュゲート短繊維Ｈ５８８（６．６ｄｔｅｘ、５１ｍｍ）を８０％、レギュラーポリエステル繊維（４．４ｄｔｅｘ、５１ｍｍ）４０重量％、熱融着繊維としてユニチカファイバー（株）製共重合ＰＥＴ短繊維４０８０（３．３ｄｔｅｘ、５１ｍｍ）２０％を開繊
、混綿し、カード機、クロスレイヤー処理を行って目付け３００ｇ／ｍ２、厚さ１５ｍｍの不織布構造体を得た。
【００５０】
この不織布構造体１０枚を積層して上下２枚のプレート間１００ｍｍの間に圧縮保持させ、加熱成形した。また、上下２枚のプレートにはその不織布が当設する面に５０ｍｍ間隔に深さ１５ｍｍの刃を設けておく。この刃により不織布表面に切り込みが設けられ、この切り込みにより屈曲性に優れたマットレス（縦１９０ｃｍ、横９０ｃｍ）を製造することができた。
【００５１】
次に、本発明にかかる繊維構造体の性能評価の結果を示す。性能評価は、この繊維成形体をベッドマットとして使用する場合の結露発生状況の確認である。
【００５２】
ベッドを2台準備し、1台には本発明の吸水及び／又は吸湿性能を有するシート層を有するマットレスを設置し、もう1台には従来の吸水及び／又は吸湿性能を有するシート層を含まない繊維製マットレス（比較例１）を設置する。空調なしの成り行きの室内で各々のベッドに熱のある患者に使用してもらい、気温の下がった明け方にベッドの床板部分を観察した。結果は、従来の繊維製マットレスを使用したベッドには結露が確認されたが、本発明の吸水及び／又は吸湿性能を有するシート層を有するマットレスを使用したベッドには結露が見られなかった。
【００５３】
上記のベッドを1月から７月の約半年間一般家庭に貸与して連続使用した後に、ベッドの床板部分を観察した。結果は、従来の繊維製マットレスを使用したベッドには部分的にカビが確認されたが、本発明の吸水及び／又は吸湿性能を有するシート層を有するマットレスを使用したベッドにはカビが見られなかった。
【００５４】
また、本発明の吸水及び／又は吸湿性能を有するシート層を有する車両用の背もたれシートカバーを使用した場合と、従来の吸水及び／又は吸湿性能を有するシート層を含まない車両用の背もたれシートカバーを着用比較したところ、本発明品が汗によるべとつき感がなく快適であった。
【産業上の利用可能性】
【００５５】
本発明によれば、体から出る汗等の水分がマットを通過してベッド本体の床板面に達し、室内の気温の変化によって温度の下がったベッド本体の床板面上に結露が発生することを防止することができるベッドマットを得ることができる。また、車両用内装材のクッション材や緩衝材では、汗によるべとつき感なく、快適に使用できる。
【図面の簡単な説明】
【００５６】
【図１】本発明の繊維成形体の側面図である。（吸水及び／又は吸湿性能を有するシート層が部分的に含んでいる場合）
【図２】本発明の繊維成形体の正面図である。（吸水及び／又は吸湿性能を有するシート層が部分的に含んでいる場合）
【図３】本発明の繊維成形体の側面図である。（吸水及び／又は吸湿性能を有するシート層が平面の全面に含んでいる場合）
【図４】本発明の吸水及び／又は吸湿性能を有するシート層の側面図である。（吸水及び／又は吸湿性不織布単層の場合）
【図５】本発明の吸水及び／又は吸湿性能を有するシート層の側面図である。（三層の場合）
【図６】本発明の吸水及び／又は吸湿性能を有するシート層の側面図である。（キルティング加工の場合）
【符号の説明】
【００５７】
（１）  繊維構造体
（２）  吸水及び／又は吸湿性能を有するシート層
（３）  吸水及び／又は吸湿性不織布
（４）  表皮層用不織布
（５）  キルティング部
【図１】
2006075319.tif 000002
【図２】
2006075319.tif 000003
【図３】
2006075319.tif 000004
【図４】
2006075319.tif 000005
【図５】
2006075319.tif 000006
【図６】
2006075319.tif 000007